【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
下記の成分(鉱物相の総質量基準で算出)：
25質量%〜60質量%のチアライト；
35質量%〜75質量%のムライト；
0質量%〜8質量%のジルコニア；
0質量%〜10質量%のチタン酸ジルコニウム；
0質量%〜10質量%の非晶質相；
0質量%〜5質量%のアルカリ土類金属酸化物；および、
0質量%〜10質量%のアルミナ；
を含み；30%〜70%の多孔度(鉱物相と孔隙との合計容積基準で算出)を有することを特徴とするセラミック組成物。
【請求項２】
0.1質量%〜8質量%のジルコニアを含む、請求項１に記載のセラミック組成物。
【請求項３】
0.1質量%〜10質量%のチタン酸ジルコニウムを含む、請求項１又は２に記載のセラミック組成物。
【請求項４】
少なくとも40質量%のチアライトを含む、請求項１〜３のいずれか１項記載のセラミック組成物。
【請求項５】
45質量%〜55質量%のチアライトを含む、請求項４記載のセラミック組成物。
【請求項６】
45質量%〜50質量%のチアライトを含む、請求項４記載のセラミック組成物。
【請求項７】
50質量%〜55質量%のチアライトを含む、請求項４記載のセラミック組成物。
【請求項８】
40質量%〜60質量%のムライトを含む、請求項１〜７のいずれか１項記載のセラミック組成物。
【請求項９】
5質量%以下のジルコニアを含む、請求項１〜８のいずれか１項記載のセラミック組成物。
【請求項１０】
3質量%以下のジルコニアを含む、請求項１〜８のいずれか１項記載のセラミック組成物。
【請求項１１】
2質量%以下のジルコニアを含む、請求項１〜８のいずれか１項記載のセラミック組成物。
【請求項１２】
1質量%以下のジルコニアを含む、請求項１〜８のいずれか１項記載のセラミック組成物。
【請求項１３】
前記組成物が、35%〜65%の多孔度を有する、請求項１〜１２のいずれか１項記載のセラミック組成物。
【請求項１４】
前記組成物が、少なくとも1.5MPaの破壊係数(MOR)および/または3.5×10-6℃-1以下の熱膨張係数(CTE)を有する、請求項１〜１３のいずれか１項記載のセラミック組成物。
【請求項１５】
ハニカム構造体の形の、請求項１〜１４のいずれか１項記載のセラミック組成物。
【請求項１６】
下記の成分を含むことを特徴とする、焼結して請求項１記載のセラミック組成物を形成するのに適するセラミックプレカーサー組成物：
20質量%〜55質量%のアルミノケイ酸塩；
15質量%〜35質量%のチタニアおよび/またはチタニアプレカーサー；
25質量%〜45質量%のアルミナ(Al2O3)；
0質量%〜5質量%のアルカリ土類金属酸化物および/またはアルカリ土類金属酸化物プレカーサー；および、
0質量%〜15質量%のジルコニアおよび/またはジルコニアプレカーサー。
【請求項１７】
0.5質量%〜15質量%のジルコニア及び／又はジルコニアプレカーサーを含む、請求項１６に記載のセラミックプレカーサー組成物。
【請求項１８】
下記の成分を含むことを特徴とする、焼成して請求項１記載のセラミック組成物を形成するのに適するセラミックプレカーサー組成物：
20質量%〜55質量%のアルミノケイ酸塩；
45質量%〜75質量%のチアライト−およびムライト含有シャモット；
0質量%〜20質量%のアルミナ；
0質量%〜5質量%のアルカリ土類金属酸化物および/またはアルカリ土類金属酸化物プレカーサー；および、
0質量%〜15質量%のジルコニアおよび/またはジルコニアプレカーサー。
【請求項１９】
0.5質量%〜15質量%のジルコニア及び／又はジルコニアプレカーサーを含む、請求項１８に記載のセラミックプレカーサー。
【請求項２０】
下記の成分を含むことを特徴とする、焼成して請求項１記載のセラミック組成物を形成するのに適するセラミックプレカーサー組成物：
30質量%〜60質量%のムライト；
15質量%〜35質量%のチタニアまたはチタニアプレカーサー；
15質量%〜35質量%のアルミナ；
0質量%〜5質量%のアルカリ土類金属酸化物および/またはアルカリ土類金属酸化物プレカーサー；および、
0質量%〜15質量%のジルコニアおよび/またはジルコニアプレカーサー。
【請求項２１】
下記の工程を含むことを特徴とする、請求項１５記載のセラミックハニカム構造体の製造方法：
(a) 請求項１６〜２０のいずれか１項記載のセラミックプレカーサー組成物から形成した乾燥生ハニカム構造体を準備する工程；および、
(b) 焼結する工程。
【請求項２２】
焼結を、1200℃と1700℃の間の温度で実施する、請求項２１記載の方法。
【請求項２３】
焼結を、1350℃と1650℃の間の温度で実施する、請求項２１記載の方法。
【請求項２４】
焼結を、1400℃と1600℃の間の温度で実施する、請求項２１記載の方法。
【請求項２５】
焼結を、1500℃と1600℃の間の温度で実施する、請求項２１記載の方法。
【請求項２６】
請求項１５記載のセラミックハニカム構造体または請求項２１〜２５のいずれか１項記載の方法によって得ることができるセラミックハニカム構造体を含むまたは該構造体から製造したディーゼル粒子フィルター。
【請求項２７】
ディーゼルエンジンと、請求項２６記載のディーゼル粒子フィルターを含むろ過システムとを有する車両。
【手続補正２】
【補正対象書類名】明細書
【補正対象項目名】００１１
【補正方法】変更
【補正の内容】
【００１１】
発明の要約
第１の局面によれば、下記の成分(鉱物相の総質量基準で算出)：
約25質量%〜約60質量%のチアライト；
約35質量%〜約75質量%のムライト；
約0質量%〜約8質量%のジルコニア；
約0質量%〜約10質量%のチタン酸ジルコニウム；
約0質量%〜約10質量%の非晶質相；
約0質量%〜約5質量%のアルカリ土類金属酸化物；および、
約0質量%〜約10質量%のアルミナ；
を含み；約30%〜約70%の多孔度(鉱物相と孔隙との合計容積基準で算出)を有することを特徴とするセラミック組成物を提供する。
【手続補正３】
【補正対象書類名】明細書
【補正対象項目名】０１０６
【補正方法】変更
【補正の内容】
【０１０６】
誤解の無いように、本発明は、下記の番号付した項目に記載した主題に関する：
１．下記の成分(鉱物相の総質量基準で算出)：
約25質量%〜約60質量%のチアライト；
約35質量%〜約75質量%のムライト；
約0質量%〜約8質量%のジルコニア；
約0質量%〜約10質量%のチタン酸ジルコニウム；
約0質量%〜約10質量%の非晶質相；
約0質量%〜約5質量%のアルカリ土類金属酸化物；および、
約0質量%〜約10質量%のアルミナ；
を含み；約30%〜約70%の多孔度(鉱物相と孔隙との合計容積基準で算出)を有するセラミック組成物。
【手続補正４】
【補正対象書類名】明細書
【補正対象項目名】０１０９
【補正方法】変更
【補正の内容】
【０１０９】
９．上記組成物が、約35%〜約65%の多孔度を有する、項１〜８のいずれか１項記載のセラミック組成物。
１０．上記組成物が、約35%〜約45%の多孔度、例えば、約35%〜約40%または約40%〜約45%の多孔度を有する、項９記載のセラミック組成物。
【手続補正５】
【補正対象書類名】明細書
【補正対象項目名】０１２４
【補正方法】変更
【補正の内容】
【０１２４】
３７．下記の工程を含む、項１６記載のセラミックハニカム構造体の製造方法：
(a) 項１７〜３４のいずれか１項記載のセラミックプレカーサー組成物から形成した乾燥生ハニカム構造体を準備する工程；および、
(b) 焼結する工程。
３８．下記の工程を含む、セラミックハニカム構造体の製造方法：
(a) 項１７〜３４のいずれか１項記載のセラミックプレカーサー組成物から形成した生ハニカム構造体を準備する工程；
(b) 上記生ハニカム構造体を乾燥させる工程：および、
(c) 焼結する工程。